(57)【要約】【課題】高速断続切削加工で硬質被覆層がすぐれた耐チッピング性を発揮する表面被覆切削工具を提供する。【解決手段】  工具基体の表面に、硬質被覆層として、少なくとも、一層平均層厚が０．５〜５μｍの酸化アルミニウム層と、一層平均層厚が０．０５〜０．５μｍのチタンとクロムの炭酸化物層および／または炭酸窒化物層とが交互に積層された合計平均層厚が２〜１５μｍの交互積層を形成する。【選択図】        なし【特許請求の範囲】
【請求項１】
炭化タングステン基超硬合金または炭窒化チタン基サーメットで構成された工具基体の表面に硬質被覆層が被覆された表面被覆切削工具において、硬質被覆層として、少なくとも、一層平均層厚が０．５〜５μｍの酸化アルミニウム層と、一層平均層厚が０．０５〜０．５μｍのチタンとクロムの炭酸化物層および／または炭酸窒化物層とが交互に積層された合計平均層厚が２〜１５μｍの交互積層を備えることを特徴とする、すぐれた耐チッピング性を発揮する表面被覆切削工具。
【請求項２】
請求項１記載の表面被覆切削工具において、工具基体表面と上記交互積層との間に、２〜１５μｍの合計平均層厚を有し、かつ、炭化チタン層、窒化チタン層、炭窒化チタン層のうちから選ばれる１層または２層以上のＴｉ系化合物層からなる下部層を介在させたことを特徴とする、請求項１記載のすぐれた耐チッピング性を発揮する表面被覆切削工具。
【請求項３】
炭化タングステン基超硬合金または炭窒化チタン基サーメットで構成された工具基体の表面に硬質被覆層が被覆された表面被覆切削工具において、硬質被覆層として、
（ａ）２〜１５μｍの合計平均層厚を有し、かつ、炭化チタン層、窒化チタン層および炭窒化チタン層のうちから選ばれる１層または２層以上のＴｉ系化合物層からなる下部層、
（ｂ）０．２〜１μｍの合計平均層厚を有し、かつ、炭酸化チタン層、窒酸化チタン層および炭窒酸化チタン層のうちから選ばれる１層または２層以上のＴｉ系化合物層からなる中間層、
（ｃ）一層平均層厚が０．５〜５μｍの酸化アルミニウム層と、一層平均層厚が０．０５〜０．５μｍのチタンとクロムの炭酸化物層および／または炭酸窒化物層とが交互に積層された合計平均層厚が２〜１５μｍの交互積層からなる上部層、
以上（ａ）〜（ｃ）を備えることを特徴とする、すぐれた耐チッピング性を発揮する表面被覆切削工具。
【発明の詳細な説明】
【技術分野】
【０００１】
この発明は、特に鋼、ステンレス鋼および鋳鉄などのターニングまたはミーリング加工を、高速断続切削条件で行った場合に、硬質被覆層がすぐれた耐チッピング性を発揮する表面被覆切削工具（以下、被覆工具という）に関するものである。
【背景技術】
【０００２】
従来、一般的に、炭化タングステン基（以下、ＷＣ基で示す）超硬合金または炭窒化チタン基（以下、ＴｉＣＮ基で示す）サーメットで構成された基体（以下、これらを総称して工具基体という）の表面に、（ａ）１〜５μｍの平均層厚を有する炭化チタン層（以下、ＴｉＣで示す）、窒化チタン層（以下、ＴｉＮで示す）、炭窒化チタン層（以下、ＴｉＣＮで示す）、炭酸化チタン層（以下、ＴｉＣＯで示す）、窒酸化チタン層（以下、ＴｉＮＯで示す）および炭窒酸化チタン層（以下、ＴｉＣＮＯで示す）のうち１種または２種以上からなるＴｉ化合物層と、（ｂ）０．５〜５μｍの平均層厚を有する酸化アルミニウム(以下、Ａｌ２Ｏ３で示す)層とで構成された硬質被覆層を合計平均層厚で５〜２０μｍ被覆してなる被覆工具が知られており、この被覆工具を、鋼、ステンレス鋼および鋳鉄のターニングまたはミーリング加工に用いることが知られている。
【０００３】
また、上記従来被覆工具の耐摩耗性を向上させるために、その硬質被覆層を、Ａｌ２Ｏ３層とＴｉＣＯ層、ＴｉＮＯ層および／またはＴｉＣＮＯ層との交互積層（以下、Ａｌ２Ｏ３−Ｔｉ系積層という）構造として形成することも知られている。
【０００４】
さらに、上記ＴｉＣＮ層については、通常の化学蒸着装置にて、反応ガスとして有機炭窒化物を含む混合ガスを使用し、７００〜９５０℃の中温温度領域で蒸着することにより、縦長成長結晶組織を有するＴｉＣＮ層（以下、ｌ−ＴｉＣＮ層で示す）を形成することも知られている。
【特許文献１】特開昭５４−６６９１２号公報
【特許文献２】特開平６−８０１０号公報
【特許文献３】特開平７−３２８８０８号公報
【発明の開示】
【発明が解決しようとする課題】
【０００５】
近年の切削加工の省力化および省エネ化に対する要求は強く、これに伴い、連続切削はもとより断続切削においても加工条件は一段と高速化の傾向にあるが、上記の従来被覆工具において、これを鋼、ステンレス鋼および鋳鉄などの通常の加工条件での切削に用いた場合には問題ないが、これを高速断続加工に用いた場合、前記Ａｌ２Ｏ３−Ｔｉ系積層の高温強度が十分でないために、高速断続加工条件下における大きな衝撃的・機械的な負荷に耐えることができず、早期にチッピング（微小欠け）が発生しやすくなり、比較的短時間で使用寿命に至るのが現状である。
【課題を解決するための手段】
【０００６】
そこで、本発明者等は、上述のような観点から、上記従来被覆工具の硬質被覆層の高速断続切削条件下における耐チッピング性の向上を図るべく、Ａｌ２Ｏ３−Ｔｉ系積層に着目し研究を行った結果、
（ａ）例えば、上記従来被覆工具の硬質被覆層を構成するＡｌ２Ｏ３−Ｔｉ系積層のＡｌ２Ｏ３層とＴｉＣＯ層との交互積層は、通常の化学蒸着装置にて、まず、Ａｌ２Ｏ３層を、
反応ガス組成（容量％）：
ＡｌＣｌ３：１〜１０％、
ＣＯ２：１〜３０％、        
ＨＣｌ：１〜３０％、
Ｈ２Ｓ：０．０１〜１％、
Ｈ2：残り、
反応雰囲気温度：９００〜１０５０℃、
反応雰囲気圧力：６〜２５ｋＰａ、
の条件で化学蒸着し、その後、ＴｉＣＯ層を、
反応ガス組成（容量％）：
ＴｉＣｌ４：０．５〜１０％、
ＣＨ４：０．５〜５％、        
ＣＯ：０．１〜５％、
Ｈ2：残り、
反応雰囲気温度：９００〜１０５０℃、
反応雰囲気圧力：６〜２５ｋＰａ、
の条件（以下、通常条件という）で化学蒸着で形成し、その後、さらにＡｌ２Ｏ３層とＴｉＣＯ層とを積み重ねて積層化を続けていくが、上記ＴｉＣＯ層の化学蒸着条件において、上記の反応ガスにＣｒＣｌ３を０．０２〜１容量％の割合で添加し、これ以外は通常条件と同一の条件で蒸着を行うと、ＴｉＣＯ層の代わりに、チタンとクロムの炭酸化物層（以下、「Ｔｉ−Ｃｒ炭酸化物層」で示す）が蒸着形成され、そして、この結果形成されたＴｉ−Ｃｒ炭酸化物層は、ＣｒがＴｉとの合量に占める割合で１〜１０原子％の割合で含有され、Ｔｉ−Ｃｒ炭酸化物層に含有されたＣｒの作用により、高温強度が一段と向上したものになるので、Ａｌ２Ｏ３層とＴｉ−Ｃｒ炭酸化物層とを交互に積層した硬質被覆層は、切刃部にきわめて大きな衝撃的・機械的負荷が加わる高速断続切削においても、チッピングの発生が防止され、硬質被覆層の耐チッピング性が向上すること。
【０００７】
（ｂ）また、上記Ｔｉ−Ｃｒ炭酸化物層にかえて、チタンとクロムの炭窒酸化物層（以下、「Ｔｉ−Ｃｒ炭窒酸化物層」で示す）を、Ａｌ２Ｏ３層と交互に積層することにより、上記と同様、硬質被覆層の耐チッピング性を向上させることもできるが、
上記Ｔｉ−Ｃｒ炭窒酸化物層は、
反応ガス組成（容量％）：
ＴｉＣｌ４：０．５〜１０％、
Ｎ２：５〜３０％、
ＣＨ４：０．５〜５％、        
ＣＯ：０．１〜５％、
Ｈ2：残り、
反応雰囲気温度：９００〜１０５０℃、
反応雰囲気圧力：６〜２５ｋＰａ、
というＴｉＣＮＯ層の化学蒸着条件において、上記の反応ガスにＣｒＣｌ３を０．０２〜１容量％の割合で添加することにより蒸着形成することができ、そして、上記蒸着条件によって、ＣｒがＴｉとの合量に占める割合で１〜１０原子％含有されるＴｉ−Ｃｒ炭窒酸化物層を形成することができ、そして、この結果形成されたＴｉ−Ｃｒ炭窒酸化物層は、前記Ｔｉ−Ｃｒ炭酸化物層と同様に、硬質被覆層の耐チッピング性を向上させること。
【０００８】
（ｃ）上記のごときＡｌ２Ｏ３層とＴｉ−Ｃｒ炭酸化物層および／またはＴｉ−Ｃｒ炭窒酸化物層との交互積層からなる硬質被覆層は、Ａｌ２Ｏ３層自体が具備する高温硬さと高温安定性に加えて、従来被覆工具のＡｌ２Ｏ３−Ｔｉ系積層を構成するＴｉＣＯ層、ＴｉＮＯ層あるいはＴｉＣＮＯ層に比べて、Ｔｉ−Ｃｒ炭酸化物層やＴｉ−Ｃｒ炭窒酸化物層が一段と高い高温強度を有すると同時に、Ａｌ２Ｏ３層に対する接合強度も大であるので、少なくとも、前記Ａｌ２Ｏ３層とＴｉ−Ｃｒ炭酸化物層および／またはＴｉ−Ｃｒ炭窒酸化物層との交互積層を硬質被覆層として設けてなる本発明の被覆工具は、極めて高い負荷のかかる高速断続加工においても、前記硬質被覆層がすぐれた耐チッピング性を発揮し、長期に亘ってすぐれた性能を発揮するようになること。
以上（ａ）〜（ｃ）に示される研究結果を得たのである。
【０００９】
この発明は、上記の研究結果に基づいてなされたものであって、
「（１）  炭化タングステン基（ＷＣ基）超硬合金または炭窒化チタン基（ＴｉＣＮ基）サーメットで構成された工具基体の表面に硬質被覆層が被覆された表面被覆切削工具において、硬質被覆層が、少なくとも、一層平均層厚が０．５〜５μｍの酸化アルミニウム層（Ａｌ２Ｏ３層）と、一層平均層厚が０．０５〜０．５μｍのチタンとクロムの炭酸化物層（Ｔｉ−Ｃｒ炭酸化物層）および／または炭酸窒化物層（Ｔｉ−Ｃｒ炭窒酸化物層）とが交互に積層された合計平均層厚が２〜１５μｍの交互積層からなることを特徴とする、すぐれた耐チッピング性を発揮する表面被覆切削工具。
（２）  上記（１）記載の表面被覆切削工具において、工具基体表面と上記交互積層との間に、２〜１５μｍの合計平均層厚を有し、かつ、炭化チタン層（ＴｉＣ層）、窒化チタン層（ＴｉＮ層）、炭窒化チタン層（ＴｉＣＮ層）のうちから選ばれる１層または２層以上のＴｉ系化合物層からなる下部層を介在させたことを特徴とする、上記（１）記載のすぐれた耐チッピング性を発揮する表面被覆切削工具。
（３）  炭化タングステン基（ＷＣ基）超硬合金または炭窒化チタン基（ＴｉＣＮ基）サーメットで構成された工具基体の表面に硬質被覆層が被覆された表面被覆切削工具において、硬質被覆層が、
（ａ）２〜１５μｍの合計平均層厚を有し、かつ、炭化チタン層（ＴｉＣ層）、窒化チタン層（ＴｉＮ層）および炭窒化チタン層（ＴｉＣＮ層）のうちから選ばれる１層または２層以上のＴｉ系化合物層からなる下部層、
（ｂ）０．２〜１μｍの合計平均層厚を有し、かつ、炭酸化チタン層（ＴｉＣＯ層）、窒酸化チタン層（ＴｉＮＯ層）および炭窒酸化チタン層（ＴｉＣＮＯ層）のうちから選ばれる１層または２層以上のＴｉ系化合物層からなる中間層、
（ｃ）一層平均層厚が０．５〜５μｍの酸化アルミニウム層（Ａｌ２Ｏ３層）と、一層平均層厚が０．０５〜０．５μｍのチタンとクロムの炭酸化物層（Ｔｉ−Ｃｒ炭酸化物層）および／または炭酸窒化物層（Ｔｉ−Ｃｒ炭窒酸化物層）とが交互に積層された合計平均層厚が２〜１５μｍの交互積層からなる上部層、
以上（ａ）〜（ｃ）により構成されたことを特徴とする、すぐれた耐チッピング性を発揮する表面被覆切削工具。」
に特徴を有するものである。
【００１０】
この発明の被覆工具の硬質被覆層の構成層について、上記の通りに限定した理由を以下に説明する。
（ａ）Ｔｉ−Ｃｒ炭酸化物層および／またはＴｉ−Ｃｒ炭窒酸化物層
Ｔｉ−Ｃｒ炭酸化物層および／またはＴｉ−Ｃｒ炭窒酸化物層は、従来被覆工具のＡｌ２Ｏ３−Ｔｉ系積層におけるＴｉＣＯ層、ＴｉＮＯ層、ＴｉＣＮＯ層に比して、一段と高い高温強度を有するので、硬質被覆層の耐ピッチング性向上に寄与するが、Ｔｉ−Ｃｒ炭酸化物層、Ｔｉ−Ｃｒ炭窒酸化物層の一層平均層厚が０．０５μｍ未満では、すぐれた高温特性を発揮することができず、また、０．５μｍを超えると、隣接するＡｌ２Ｏ３層の相対的な存在割合が低下し、交互積層におけるＡｌ２Ｏ３層が備える十分な高温安定性を維持することができなくなるので、Ｔｉ−Ｃｒ炭酸化物層および／またはＴｉ−Ｃｒ炭窒酸化物層の一層平均層厚を０．０５〜０．５μｍとした。
また、蒸着形成されるＴｉ−Ｃｒ炭酸化物層あるいはＴｉ−Ｃｒ炭窒酸化物層に含有されるＣｒ含有割合がＴｉとの合量に占める割合で１原子％未満では高温強度向上の効果が見られず、また１０原子％を超えると、隣接するＡｌ２Ｏ３層との付着強度が低下しチッピングなどの異常損傷が発生するようになるため、Ｔｉ−Ｃｒ炭酸化物層あるいはＴｉ−Ｃｒ炭窒酸化物層における、Ｔｉとの合量に占めるＣｒの含有割合は１〜１０原子％とすることが望ましい。
【００１１】
（ｂ）Ａｌ２Ｏ３層とＴｉ−Ｃｒ炭酸化物層および／またはＴｉ−Ｃｒ炭窒酸化物層との交互積層
Ａｌ２Ｏ３層とＴｉ−Ｃｒ炭酸化物層および／またはＴｉ−Ｃｒ炭窒酸化物層との交互積層は、Ａｌ２Ｏ３層自体がすぐれた高温硬さと高温安定性を具備し、さらに、Ｔｉ−Ｃｒ炭酸化物層、Ｔｉ−Ｃｒ炭窒酸化物層が一段と高い高温強度を有すると同時に隣接するＡｌ２Ｏ３層に対する接合強度も大であることから、上記Ａｌ２Ｏ３層とＴｉ−Ｃｒ炭酸化物層および／またはＴｉ−Ｃｒ炭窒酸化物層との交互積層を備える硬質被覆層はすぐれた耐チッピング性を発揮し、また、Ａｌ２Ｏ３層、Ｔｉ−Ｃｒ炭酸化物層、Ｔｉ−Ｃｒ炭窒酸化物層のいずれもが酸化物であるためすぐれた耐酸化性を有するが、交互積層の合計平均層厚が２μｍ未満では、所望の性能を得ることができず、また合計平均層厚が１５μｍを超えると、高速断続切削加工ではチッピング等の異常損傷が起きやすくなるため、上記交互積層の合計平均層厚を２〜１５μmとした。
なお、Ａｌ２Ｏ３は、α型結晶構造、κ型結晶構造など種々の結晶構造を有するが、本発明においてはいずれの結晶構造のものであっても所望の性能を得ることができる。
【００１２】
(ｃ)下部層
２〜１５μｍの合計平均層厚を有し、かつ、ＴｉＣ層、ＴｉＮ層、ＴｉＣＮ層のうちから選ばれる１層または２層以上のＴｉ系化合物層からなる下部層は、高い硬さを有するので、工具基体表面と前記Ａｌ２Ｏ３層とＴｉ−Ｃｒ炭酸化物層および／またはＴｉ−Ｃｒ炭窒酸化物層からなる交互積層との間に介在させることによって耐摩耗性を向上させることができるが、その合計平均層厚が２μｍ未満では、耐摩耗性向上効果を期待することはできす、一方、１５μｍを超えると高速断続切削においてチッピングなどの異常損傷が発生しやすくなることか、その合計平均層厚を２〜１５μｍとした。
【００１３】
（ｄ）中間層
０．２〜１μｍの合計平均層厚を有し、ＴｉＣＯ層、ＴｉＮＯ層およびＴｉＣＮＯ層のうちから選ばれる１層または２層以上のＴｉ系化合物層からなる中間層を、前記下部層と、Ａｌ２Ｏ３層とＴｉ−Ｃｒ炭酸化物層および／またはＴｉ−Ｃｒ炭窒酸化物層からなる交互積層との間に介在させると、前記下部層と前記交互積層間での接合強度がより一段と向上し、硬質被覆層全体としての高温強度をさらに高め、その結果として、硬質被覆層の耐チッピング性をさらに向上させる効果があるが、その合計平均層厚が０．２μｍ未満では、接合強度向上の効果が見られず、また１μｍを超えた場合には、中間層それ自体の高温強度が前記下部層、前記交互積層ほど大きくはないため、中間層部分での異常損傷が起きやすくなることから、中間層の合計平均層厚を０．２〜１μｍとした。
【００１４】
なお、一般的に、切削後の使用コーナーの識別を容易にする目的で、Ａｌ２Ｏ３層の上層に金色を有するＴｉＮ層を被覆することが知られているが、本発明被覆工具においても、使用コーナー識別の目的でＡｌ２Ｏ３層とＴｉ−Ｃｒ炭酸化物層および／またはＴｉ−Ｃｒ炭窒酸化物層からなる交互積層の上層に、ＴｉＮ層を被覆しても良い。その際のＴｉＮ層の平均層厚は０．２〜１μｍとすることが好ましい。
また、近年、硬質被覆層を被覆後、物理的な手法、具体的には砥石、ナイロン製等のブラシ、ＳｉＣ、Ａｌ２Ｏ３およびＺｒＯ２粒子等をメディアとして使用する乾式および湿式ブラスト処理等により、硬質被覆層の表面を平滑化し、耐溶着性を向上させる方法が知られているが、かかる方法を本発明被覆工具に適応することも勿論可能であり、そして、これによって、工具特性の劣化が生じるものでもない。
【発明の効果】
【００１５】
この発明の被覆工具は、その表面に、少なくとも、Ａｌ２Ｏ３層とＴｉ−Ｃｒ炭酸化物層および／またはＴｉ−Ｃｒ炭窒酸化物層との交互積層からなる硬質被覆層を備え（請求項１）、あるいは、この交互積層と工具基体間に炭化チタン層（ＴｉＣ層）、窒化チタン層（ＴｉＮ層）、炭窒化チタン層（ＴｉＣＮ層）のうちから選ばれる１層または２層以上のＴｉ系化合物層からなる下部層を備え（請求項２）、あるいは、さらに交互積層と下部層との間に、炭酸化チタン層（ＴｉＣＯ層）、窒酸化チタン層（ＴｉＮＯ層）および炭窒酸化チタン層（ＴｉＣＮＯ層）のうちから選ばれる１層または２層以上のＴｉ系化合物層からなる中間層（請求項３）を介在させたので、各種の鋼、ステンレス鋼および鋳鉄などの通常条件でのターニング、ミーリング加工は勿論のこと、特に、大きな衝撃的・機械的負荷がかかる鋼、ステンレス鋼および鋳鉄などのターニングまたはミーリング加工を高速断続切削条件で行った場合にも、すぐれた耐チッピング性を示し、長期に亘ってすぐれた切削性能を発揮するものである。
【発明を実施するための最良の形態】
【００１６】
つぎに、この発明の被覆工具を実施例により具体的に説明する。
【実施例】
【００１７】
原料粉末として、いずれも１〜３μｍの平均粒径を有するＷＣ粉末、ＴｉＣ粉末、ＴａＣ粉末、ＮｂＣ粉末、Ｃｒ3Ｃ2粉末、ＴｉＮ粉末およびＣｏ粉末を準備し、これら原料粉末を、表１に示される配合組成に配合し、さらにワックスを加えてアルコール中で１０時間ボールミル混合し、減圧乾燥した後、ＩＳＯ・ＣＮＭＧ１２０４０８（超硬基体Ａ〜Ｄ）およびＩＳＯ・ＳＥＥＮ１２０３ＡＦＴＮ１（超硬基体Ｅ、Ｆ）の所定形状に９８ＭＰａの圧力で圧粉体にプレス成形し、この圧粉体を５Ｐａの真空中、１３７０〜１４７０℃の範囲内の所定の温度に１時間保持の条件で真空焼結し、超硬基体Ａ〜ＤについてはＲ：０．０７ｍｍのホーニング加工を、超硬基体Ｅ、Ｆについては研磨後、切刃部に幅０．１５ｍｍ、角度２０度のチャンフォーホーニング加工することによりＷＣ基超硬合金製の工具基体Ａ〜Ｆをそれぞれ製造した。
【００１８】
ついで、これらの工具基体Ａ〜Ｆ表面に、まず、表３に示される条件かつ表６に示される目標合計平均層厚となるように下部層を蒸着形成し、或いは更に表４に示される条件かつ表６に示される目標合計平均層厚となるように中間層を蒸着形成した後、通常の化学蒸着装置を用いて、表５に示される条件かつ表７に示される目標一層平均層厚のＡｌ２Ｏ３層と、同じく表２にそれぞれ示される条件かつ表７に示される目標一層平均層厚のＴｉ−Ｃｒ炭酸化物層および／またはＴｉ−Ｃｒ炭窒酸化物層を蒸着形成し、目標合計平均層厚の交互積層からなる硬質被覆層を有する本発明被覆工具１〜１８を製造した。
なお、表６に示されるように、いくつかの本発明被覆工具については、中間層を形成しなかった。
【００１９】
比較の目的で、工具基体Ａ〜Ｆ表面に、まず、表３に示される条件かつ表６に示される目標合計平均層厚となるように下部層を蒸着形成し、或いは更に表４に示される条件かつ表６に示される目標合計平均層厚となるように中間層を蒸着形成した後、通常の化学蒸着装置を用いて、表４に示される条件で、かつ、表８に示される目標合計平均層厚で、Ｔｉ−Ｃｒ炭酸化物層および／またはＴｉ−Ｃｒ炭窒酸化物層の代わりに、ＴｉＣＯ層および／またはＴｉＣＮＯ層を形成し、目標合計平均層厚の交互積層からなる硬質被覆層を有する比較被覆工具１〜１８を製造した。（下部層、中間層、Ａｌ２Ｏ３層の形成条件は、上記本発明被覆工具１〜１８と同一の条件とした。）
なお、例えば、特開平６−８０１０号公報に示されるような層の強度向上を目的として形成した縦長成長結晶組織を有するＴｉＣＮ層については、表３、６中では「ｌ−ＴｉＣＮ」として示している。
【００２０】
さらに、上記の本発明被覆工具１〜１８および比較被覆工具１〜１８について、これらの硬質被覆層の構成層をオージェ分光分析装置を用いて観察（層の縦断面を観察）したところ、目標組成と実質的に同じ組成を有することが確認され、また、これらの被覆工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００２１】
まず、上記の本発明被覆工具１〜１２および比較被覆工具１〜１２について、次の切削条件ＡおよびＢにより、ターニング加工を実施した。
[切削条件Ａ]
被削材：ＪＩＳ・Ｓ５０Ｃの長さ方向等間隔４本縦溝入り丸棒              
切削速度：  ３６０  ｍ／ｍｉｎ、
切り込み：  ２  ｍｍ、
送り量：  ０．２５  ｍｍ／ｒｅｖ．、
切削時間：  ８  分、
の条件での炭素鋼の高速湿式断続切削試験（通常の切削速度は、２００ｍ／ｍｉｎ）。
[切削条件Ｂ]
被削材：ＪＩＳ・ＳＵＳ３０４の長さ方向等間隔４本縦溝入り丸棒
切削速度：  ３２０  ｍ／ｍｉｎ、
切り込み：  １．５  ｍｍ、
送り量：  ０．２  ｍｍ／ｒｅｖ．、
切削時間：  ６  分、
の条件でのステンレス鋼の高速湿式断続切削試験（通常の切削速度は、１５０ｍ／ｍｉｎ）。
【００２２】
また、上記の本発明被覆工具１３〜１８および比較被覆工具１３〜１８について、次の切削条件ＣおよびＤにより、ミーリング加工を実施した。
[切削条件Ｃ]
被削材：ＪＩＳ・ＳＣＭ４４０のブロック材                              
切削速度：  ３５０  ｍ／ｍｉｎ、
切り込み：  １．５  ｍｍ、
一刃送り量：  ０．１５  ｍｍ／刃、
切削時間：  １０  分、
の条件での合金鋼の高速乾式切削試験（通常の切削速度は、２００ｍ／ｍｉｎ）。
[切削条件Ｄ]
被削材：ＪＩＳ・ＦＣＤ６５０のブロック材                              
切削速度：  ３２０  ｍ／ｍｉｎ、
切り込み：  ２  ｍｍ、
一刃送り量：  ０．１２  ｍｍ／刃、
切削時間：  １０  分、
の条件でのダクタイル鋳鉄の高速湿式切削試験（通常の切削速度は、１８０ｍ／ｍｉｎ）。
そして、上記の各切削試験における切刃の逃げ面摩耗幅を測定し、この測定結果を表８に示した。
【００２３】
【表１】
2008200777.tif 000002
【００２４】
【表２】
2008200777.tif 000003
【００２５】
【表３】
2008200777.tif 000004
【００２６】
【表４】
2008200777.tif 000005
【００２７】
【表５】
2008200777.tif 000006
【００２８】
【表６】
2008200777.tif 000007
【００２９】
【表７】
2008200777.tif 000008
【００３０】
【表８】
2008200777.tif 000009
【００３１】
【表９】
2008200777.tif 000010
【００３２】
表６〜９に示される結果から、本発明被覆工具１〜１８は、少なくとも、Ａｌ２Ｏ３層とＴｉ−Ｃｒ炭酸化物層および／またはＴｉ−Ｃｒ炭窒酸化物層との交互積層からなる硬質被覆層を有するので、大きな衝撃的・機械的負荷がかかる鋼、ステンレス鋼および鋳鉄などのターニングまたはミーリング加工を高速断続切削条件で行っても、硬質被覆層がすぐれた耐チッピング性を備えているのに対して、硬質被覆層の交互積層構造が、Ａｌ２Ｏ３層と従来のＴｉＣＯ層、ＴｉＮＯ層、ＴｉＣＮＯ層で形成された比較被覆工具１〜１８においては、高速断続切削の激しい衝撃的な負荷に耐えられず、硬質被覆層にはチッピングが発生し、これが原因で比較的短時間で使用寿命に至ることが明らかである。
【００３３】
上述のように、この発明の被覆工具は、各種の鋼、ステンレス鋼および鋳鉄などの通常の条件でのターニングまたはミーリング加工は勿論のこと、特に、大きな衝撃的・機械的負荷が加わる高速断続切削条件でも、すぐれた耐チッピング性を示し、長期に亘ってすぐれた切削性能を発揮するものであるから、切削装置の高性能化ならびに切削加工の省力化および省エネ化、さらに低コスト化に十分満足に対応できるものである。